(57)【特許請求の範囲】
【請求項１】
負極活物質に、硫酸バリウム、クラフトリグニン、β−ナフタレンスルホン酸ホルムアルデヒド縮合物のナトリウム塩、（化１）に示すビスフェノールＡ・アミノベンゼンスルホン酸・ホルムアルデヒド縮合物を、必須成分として含有する鉛蓄電池用負極板。
【化１】
0005531855.tif 000006
【請求項２】
請求項１において、β−ナフタレンスルホン酸ホルムアルデヒド縮合物のナトリウム塩が、負極活物質ペースト調製時の鉛粉量を１００質量部として、０．０５質量部以上添加される鉛蓄電池用負極板。
【請求項３】
請求項２において、β−ナフタレンスルホン酸ホルムアルデヒド縮合物のナトリウム塩が、０．２質量部以上添加される鉛蓄電池用負極板。
【請求項４】
請求項１乃至３の何れかにおいて、クラフトリグニンとビスフェノールＡ・アミノベンゼンスルホン酸・ホルムアルデヒド縮合物の質量混合比が、８：２〜２：８である鉛蓄電池用負極板。
【請求項５】
請求項１乃至４の何れかにおいて、クラフトリグニンとビスフェノールＡ・アミノベンゼンスルホン酸・ホルムアルデヒド縮合物とが、負極活物質ペースト調製時の鉛粉量を１００質量部として、合計質量を０．０５質量部以上となるように添加する鉛蓄電池用負極板。
【請求項６】
請求項５において、クラフトリグニンとビスフェノールＡ・アミノベンゼンスルホン酸・ホルムアルデヒド縮合物の合計質量を０．１質量部以上となるように添加する鉛蓄電池用負極板。
【請求項７】
請求項１乃至６の何れかに記載される鉛蓄電池用負極板を用いた、鉛蓄電池。
【発明の詳細な説明】
【技術分野】
【０００１】
本発明は、鉛蓄電池用負極板及びこの負極板を用いた鉛蓄電池に関する。
【背景技術】
【０００２】
鉛蓄電池の負極活物質には、従来から数種類の添加剤が負極活物質ペースト錬合時に添加されている。このうち、有機エキスパンダとして通常添加されているリグニンは、充電状態の負極活物質（海綿状鉛）を微細化するため、負極板の性能に大きく寄与している。リグニンには、その官能基の種類や量、分子量、立体構造により放電性能に優れた様々なものが報告されている。
【０００３】
また、近年では、環境意識の高まりから、蓄電池への期待が高まっており、鉛蓄電池も更なる高容量化が望まれているが、リグニンの種類や量を調整するだけでは、満足できる放電性能を得ることは困難になりつつある。
【０００４】
そこで、特許文献１では、スルホン酸基を有する芳香族化合物、具体的には、ナフタレンスルホン酸ホルムアルデヒド縮合物の塩、さらに具体的には、ナフタレンスルホン酸ホルムアルデヒド縮合物ナトリウム塩やナフタレンスルホン酸ホルムアルデヒド縮合物カルシウム塩使用することが記載されている。
また、特許文献２、特許文献３では、ビスフェノール類ホルムアルデヒド縮合物を添加することで性能向上を図ることが記載されている。具体的には、特許文献２には、ビスフェノールＡ・スルホン酸ナトリウム・ホルムアルデヒド縮合物（化１）やビスフェノールＡ・グルタミン酸ナトリウム・ホルムアルデヒド縮合物（化２）が、特許文献３には、ビスフェノールＡ・アミノベンゼンスルホン酸・ホルムアルデヒド縮合物（化３）が、それぞれ開示されている。
【０００５】
【化１】
0005531855.tif 000002
【０００６】
【化２】
0005531855.tif 000003
【０００７】
【化３】
0005531855.tif 000004
【先行技術文献】
【特許文献】
【０００８】
【特許文献１】特開平４−６５０６２号公報
【特許文献２】特開平１１−１２１００８号公報
【特許文献３】特開平１１−２５０９１３号公報
【発明の概要】
【発明が解決しようとする課題】
【０００９】
上記特許文献１、２及び３に記載される、ナフタレンスルホン酸ホルムアルデヒド縮合物の塩を添加したもの、ビスフェノール類ホルムアルデヒド縮合物を添加したものは、それぞれ、リグニンだけを添加したものに比べ、放電性能に優れた電池が得られる。
しかしながら、このような電池でも、その特性は十分とは言えず、更なる高性能化が求められている。
【００１０】
本発明は、鉛蓄電池の負極板の放電性能を更に向上させた、鉛蓄電池用負極板及びこの負極板を用いた鉛蓄電池を、提供することを目的とする。
【課題を解決するための手段】
【００１１】
本発明は、以下のものに関する。
（１）負極活物質に、硫酸バリウム、クラフトリグニン、β−ナフタレンスルホン酸ホルムアルデヒド縮合物のナトリウム塩、先に（化３）で示したビスフェノールＡ・アミノベンゼンスルホン酸・ホルムアルデヒド縮合物を、必須成分として含有する鉛蓄電池用負極板。
（２）項（１）において、β−ナフタレンスルホン酸ホルムアルデヒド縮合物のナトリウム塩が、負極活物質ペースト調製時の鉛粉量を１００質量部として、０．０５質量部以上添加される鉛蓄
電池用負極板。
（３）項（２）において、β−ナフタレンスルホン酸ホルムアルデヒド縮合物のナトリウム塩が、０．２質量部以上添加される鉛蓄電池用負極板。
（４）項（１）乃至（３）の何れかにおいて、クラフトリグニン、ビスフェノールＡ・アミノベンゼンスルホン酸・ホルムアルデヒド縮合物の質量混合比が、８：２〜２：８である鉛蓄電池用負極板。
（５）項（１）乃至（４）の何れかにおいて、クラフトリグニン、ビスフェノールＡ・アミノベンゼンスルホン酸・ホルムアルデヒド縮合物とが、負極活物質ペースト調製時の鉛粉量を１００質量部として、合計質量を０．０５質量部以上となるように添加する鉛蓄電池用負極板。
（６）項（５）において、クラフトリグニン、ビスフェノールＡ・アミノベンゼンスルホン酸・ホルムアルデヒド縮合物の合計質量を０．１質量部以上となるように添加する鉛蓄電池用負極板。
（７）項（１）乃至（６）の何れかに記載される鉛蓄電池用負極板を用いた、鉛蓄電池。
【発明の効果】
【００１２】
本発明によれば、鉛粉に対し、硫酸バリウム、クラフトリグニン、β−ナフタレンスルホン酸ホルムアルデヒド縮合物のナトリウム塩、（化３）で示したビスフェノールＡ・アミノベンゼンスルホン酸・ホルムアルデヒド縮合物を添加することで優れた放電性能が得ることができる。
β−ナフタレンスルホン酸ホルムアルデヒド縮合物のナトリウム塩が、負極活物質ペースト調製時の鉛粉量を１００質量部として、０．０５質量部以上、好ましくは、０．２質量部以上添加される場合は、この負極板を用いた鉛蓄電池の放電性能が、より一層向上する。
クラフトリグニンとビスフェノールＡ・アミノベンゼンスルホン酸・ホルムアルデヒド縮合物の質量混合比が、８：２〜２：８である場合は、この負極板を用いた鉛蓄電池の放電性能の向上が、より一層大きい。
クラフトリグニンとビスフェノールＡ・アミノベンゼンスルホン酸・ホルムアルデヒド縮合物とが、負極活物質ペースト調製時の鉛粉量を１００質量部として、合計質量を０．０５質量部以上、好ましくは、０．１質量部以上となるように添加される場合は、この負極板を用いた鉛蓄電池の放電性能の向上が、より一層大きい。
【００１３】
本発明の鉛蓄電池は、β−ナフタレンスルホン酸ホルムアルデヒド縮合物のナトリウム塩、クラフトリグニン、ビスフェノールＡ・アミノベンゼンスルホン酸・ホルムアルデヒド縮合物を混合することで、単体あるいはこれ等の中の２つの組み合わせよりも、より大きな放電性能の向上が得られる。
【図面の簡単な説明】
【００１４】
【図１】β−ナフタレンスルホン酸ホルムアルデヒド縮合物のナトリウム塩添加量に関し、放電容量試験結果を示す図である。
【図２】クラフトリグニンとビスフェノールＡ・アミノベンゼンスルホン酸・ホルムアルデヒド縮合物の質量混合比に関し、放電容量試験結果を示す図である。
【図３】クラフトリグニンとビスフェノールＡ・アミノベンゼンスルホン酸・ホルムアルデヒド縮合物の合計質量の添加量に関し、放電容量試験結果を示す図である。
【発明を実施するための形態】
【００１５】
＜負極活物質＞
（鉛粉）
本発明にて述べる鉛粉は、ボールミル式又はバートンポット式の何れかの鉛粉製造機を用いて製造したものを、好適に用いることができる。
ボールミル式は、空気を供給しながら回転しているドラム内に多数の鉛塊を投入し、鉛塊表面を剥離しながら鉛粉の生成と鉛粉の酸化とを同時に行うものであり、バートンポット式は、溶融鉛を撹拌翼によって激しく撹拌し飛散させて、その飛沫を酸化する方法である。
【００１６】
上記鉛粉は、その製法の違いから、ボールミル式にて製造された鉛粉の方が、粒径が小さなものとなる。活物質に用いる鉛粉は、この粒径の小さなものを用いることで、活物質の比表面積が向上し、充放電特性が向上することから、ボールミル式にて製造されたものが好ましい。
尚、鉛粉の粒径は、特に制限されるものではないが、平均粒子径を０．４〜１μｍとするものが好ましい。
また、本明細書にて述べる平均粒子径は、粒子の全体積を１００％として粒子径による累積度数分布曲線を求めた際に、体積５０％に相当する点の粒子径（Ｄ５０）のことであり、レーザ回折散乱法を用いた粒度分布測定装置等で測定することができる。
【００１７】
（硫酸バリウム）
本発明にて述べる硫酸バリウムは、化学反応で製造した沈降性硫酸バリウムを、好適に用いることができる。これは、沈降性硫酸バリウムが、合成時の条件により粒子の大きさを制御することができることによる。
硫酸バリウムの１次粒子径は、特に制限されるものではないが、０．０１〜１．５μｍ程度のものが、充放電性能のバランスがよく、好ましい。硫酸バリウムは、主に放電時に生成する硫酸鉛結晶を微細化させることを目的として添加される。
【００１８】
（リグニン）
本発明にて述べるリグニンは、木化した植物体の主成分の一つで、木材中の２０〜３０質量％を占めるものである。リグニンは、活物質を微細化させることを目的として添加される。
リグニンは、工業的には化学パルプ製造工程における残渣として得られる。リグニンの抽出方法としてはサルファイト法とクラフト法がよく知られている。
【００１９】
本発明にて述べるサルファイト法とは、リグニンをスルホン化して，リグニンスルホン酸塩として溶出させる方法である。サルファイト法で得られるリグニンとしてはバニレックスＮ（日本製紙ケミカル株式会社製、商品名）、バニレックスＨＷ（日本製紙ケミカル株式会社製、商品名）等がある。
本発明にて述べるクラフト法とは、リグニンをアルカリチオリグニンとして溶出させる方法である。クラフト法で得られるリグニンとしては、インジュリンＡＴ（Ｗｅｓｔｖａｃｏ製、商品名）、クラフトプレックス（Ｗｅｓｔｖａｃｏ製、商品名）等がある。
【００２０】
（ナフタレンスルホン酸ホルムアルデヒド縮合物の塩）
本発明にて述べるナフタレンスルホン酸ホルムアルデヒド縮合物の塩は、界面活性剤として用いられており、より詳細には、β−ナフタレンスルホン酸ホルムアルデヒド縮合物ナトリウム塩を用いることができる。
より具体的には、デモールＮ、デモールＮＬ、デモールＲＮ、デモールＲＮ−Ｌ、デモールＴ、デモールＴ−４５（全て、花王株式会製、商品名）等を用いることができる。
【００２１】
β−ナフタレンスルホン酸ホルムアルデヒド縮合物のナトリウム塩の添加量は、特に制限されるものではないが、負極活物質ペースト調製時の鉛粉量を１００質量部として、０．０５質量部以上とすることが好ましく、さらに好ましくは、０．２質量部以上である。０．０５質量部未満では、徐々に放電容量の伸びが小さくなる。また、０．２質量部以上とすることにより、充分な放電容量を確保することができる。
【００２２】
（ビスフェノール類・スルホン酸・ホルムアルデヒド縮合物）
本発明にて述べるビスフェノール類・スルホン酸・ホルムアルデヒド縮合物は、リグニンと同様に、負極活物質の粗大化を抑制する作用をする上に、鉛蓄電池の充放電に際して酸化又は還元されやすい部分を有しないため、同縮合物を負極活物質に添加しておくと、充放電により負極活物質が粗大化するのを抑える効果を持続させることができる。ビスフェノール類は、ビスフェノールＡ、ビスフェノールＦ、ビスフェノールＳ等である。
【００２３】
また、リグニンは、充電の際に硫酸鉛からイオン化した鉛イオンに吸着して鉛イオンの反応性を低下させてしまうため、負極活物質の充電反応を阻害し、充電受け入れ性の向上を抑制するという副作用があるが、上記ビスフェノール類・スルホン酸・ホルムアルデヒド縮合物は、リグニンに比べて、鉛イオンに吸着する量が少ないため、充電反応を阻害する副作用が少ない。従って、負極活物質にビスフェノール類・スルホン酸・ホルムアルデヒド縮合物を添加すると、負極活物質の改善された充電受入性を維持するとともに、充放電の繰り返しにより充放電の反応性が低下するのを抑制して、負極板の充電受け入れ性及び寿命性能を向上させることができる。この場合、炭素質導電材を添加しても良い。
ビスフェノール類・スルホン酸・ホルムアルデヒド縮合物としては、（化１）に示したビスフェノールＡ・スルホン酸ナトリウム・ホルムアルデヒド縮合物、具体的には、ビスパーズＰ１２５（日本製紙ケミカル株式会社製、商品名）、（化３）に示したビスフェノールＡ・アミノベンゼンスルホン酸・ホルムアルデヒド縮合物、具体的には、ビスパーズＰ２１５（日本製紙ケミカル株式会社製、商品名）等がある。
【００２４】
前述したクラフトリグニンと、ビスフェノールＡ・アミノベンゼンスルホン酸・ホルムアルデヒド縮合物の質量混合比は、特に制限されるものではないが、８：２〜２：８であることが好ましく、この数値を超えた範囲では、徐々に容量が低下する。
また、クラフトリグニンと、ビスフェノールＡ・アミノベンゼンスルホン酸・ホルムアルデヒド縮合物の合計質量は、特に制限されるものではないが、負極活物質ペースト調製時の鉛粉量を１００質量部として、０．０５質量部以上とすることが好ましく、さらに好ましくは、０．１質量部以上である。０．０５質量部未満では、徐々に放電容量の伸びが小さくなる。また、０．１質量部以上とすることにより、充分な放電容量を確保することができる。
【００２５】
（炭素質導電材）
本発明にて述べる炭素質導電材は、工業的に品質制御して製造される、平均粒子径：３〜５００ｎｍ程度の炭素の微粒子を、好適に用いることができる。炭素質導電材は、主に活物質の導電性を向上させ、充電性能の向上を目的として添加される。
【００２６】
尚、炭素質導電材を添加する場合は、負極活物質ペースト調製時の鉛粉量を１００質量部として、０．０５〜５質量部添加することが好ましく、０．０５質量部未満では、充電性能向上の効果が現れず、５質量部を超えると、充電性能向上の効果が徐々に小さくなるばかりでなく、ペーストが硬くなり格子基板にペーストを充填し難くなる。
【００２７】
＜鉛蓄電池＞
本発明にて述べる鉛蓄電池は、特に制限されるものではないが、鉛又は鉛合金製の格子基板に活物質を担持させた正負極板を、セパレータを介して組み立て極板群とし、この極板群を電槽に収容し、電槽に電解液を注入したものを用いることができる。
極板は、クラッド式、ペースト式又はチュードル式のもの等を用いることができるが、製造性が良く、容易に極板面積を増やすことができるペースト式のものが好ましい。ペースト式極板は、格子基板に活物質ペーストを充填し担持させたものである。
【００２８】
格子基板の製造方法は、重力鋳造方式（ＧＤＣ：Ｇｒａｖｉｔｙ  Ｄｉｅ  Ｃａｓｔｉｎｇ）、連続鋳造方式、エキスパンド方式、打ち抜き方式等があるが、重力鋳造方式を用いることが好ましい。これは、鋳造可能な格子骨の太さに理論上限界がなく、集電特性及び耐食性に優れているためである。
【００２９】
重力鋳造方式について、より詳細に述べると、格子基板の原材料金属（合金）を溶融し、この溶融金属（合金）に耐えうる金型へ、溶融金属（合金）を重力により流し込み、鋳造するもので、高速に、格子基板を形成することができる。
格子基板の材質は、主原料を鉛とするもので、これに合金材質として、スズ、カルシウム、アンチモン等を用いることができる。
【００３０】
電解液は、特に限定されるものでないが、希硫酸を精製水で希釈し、質量パーセント濃度で約３０質量％前後に調合したものを、電池容量・寿命等を考慮した適正な濃度に調整（特性に合わせて硫酸マグネシウム、シリカゲル等の添加剤を加える場合もある）して、注液するのが好ましい。
【実施例】
【００３１】
以下、本発明の実施例を詳細に説明する。
【００３２】
＜負極板の作製＞
（実施例１）
リグニンとして、クラフト法で製造されるクラフトリグニン（Ｗｅｓｔｖａｃｏ製、商品名：インジュリンＡＴ）と、化３で示す構造式のビスフェノールＡ・アミノベンゼンスルホン酸・ホルムアルデヒド縮合物（日本製紙ケミカル株式会社製、商品名：ビスパーズＰ２１５）とを、８：２の質量混合比で混合し、この混合物を、一酸化鉛を主成分とする鉛粉１００質量部に対して０．２質量部配合し、β−ナフタレンスルホン酸ホルムアルデヒド縮合物のナトリウム塩（花王株式会社製、商品名：デモールＮ）：０．０５質量部、硫酸バリウム：０．３質量部、ポリエステル繊維（ＳＡＥＨＡＮ製、商品名：Ｍ−２０３、繊維長：３．０ｍｍ、繊維径：２．０ｔｅｘ）：０．０３質量部を加えて混合する。次に、水：１０質量部を加えて混練をした後、更に比重１．２６（２０℃換算）の希硫酸を１０質量部加えて再び混練した活物質ペーストを作製した。
【００３３】
作製した活物質ペーストを、鉛−アンチモン合金（アンチモン含有量：３質量％）を溶融し、重力鋳造方式によって作製した、縦：６７ｍｍ、横：４４ｍｍ、厚み：２．１ｍｍの格子基板に充填した。充填後は、温度：４０℃、湿度：９８％、時間：４０時間にて熟成させ、更に温度：６０℃、時間：２４時間にて乾燥させ、負極板とした。
【００３４】
β−ナフタレンスルホン酸ホルムアルデヒド縮合物のナトリウム塩の添加量を、負極活物質ペースト調製時の鉛粉量を１００質量部として、０．１質量部（実施例２）、０．２質量部（実施例３）、０．４質量部（実施例４）、０．６質量部（実施例５）、０．８質量部（実施例６）、１．０質量部（実施例７）、１．２質量部（実施例８）、１．４質量部（実施例９）のそれぞれに変更する以外は、実施例１と同様にして負極板とした。
【００３５】
（実施例１０〜１２）
クラフトリグニンと、ビスフェノールＡ・アミノベンゼンスルホン酸・ホルムアルデヒド縮合物の質量混合比を、６：４（実施例１０）、４：６（実施例１１）、２：８（実施例１２）のそれぞれに変更する以外は、実施例１と同様にして負極板とした。
【００３６】
（実施例１３〜１８）
クラフトリグニンと、ビスフェノールＡ・アミノベンゼンスルホン酸・ホルムアルデヒド縮合物の混合物を、合計質量が０．０５質量部（実施例１３）、０．１質量部（実施例１４）、０．３質量部（実施例１５）、０．４質量部（実施例１６）、０．５質量部（実施例１７）、０．６質量部（実施例１８）となるように変更する以外は、実施例１と同様にして負極板とした。
【００３７】
（比較例１）
β−ナフタレンスルホン酸ホルムアルデヒド縮合物を添加しないこと以外は、実施例１と同様にして負極板とした。
【００３８】
（比較例２）
ビスフェノールＡ・アミノベンゼンスルホン酸・ホルムアルデヒド縮合物を添加しない（クラフトリグニンを０．２質量部配合する）こと以外は、実施例１と同様にして負極板とした。
【００３９】
（比較例３）
クラフトリグニンを添加しない（ビスフェノールＡ・アミノベンゼンスルホン酸・ホルムアルデヒド縮合物を０．２質量部配合する）こと以外は、実施例１と同様にして負極板とした。
【００４０】
前述した実施例、比較例について、β−ナフタレンスルホン酸ホルムアルデヒド縮合物のナトリウム塩の添加量、クラフトリグニンとビスフェノールＡ・アミノベンゼンスルホン酸・ホルムアルデヒド縮合物の質量混合比、及び、クラフトリグニンとビスフェノールＡ・アミノベンゼンスルホン酸・ホルムアルデヒド縮合物の合計質量を、下記表１に纏めて記載する。
【００４１】
【表１】
0005531855.tif 000005
【００４２】
＜正極板の作製＞
（実施例、比較例の全てに共通）
鉛−アンチモン合金（アンチモン含有量：４質量％）を溶融し、重力鋳造方式によって、縦：６７ｍｍ、横：４４ｍｍ、厚み：３．７ｍｍの格子基板を作製した。
この格子基板に、一酸化鉛を主成分とする鉛粉１００質量部に対して、ポリエステル繊維（ＳＡＥＨＡＮ製、商品名：Ｍ−２０３、繊維長：３．０ｍｍ、繊維径：２．０ｔｅｘ）を０．１質量部加えて混合し、次に水を１０質量部、希硫酸を１０質量部加えて再び混練して製作した活物質ペーストを充填した。
充填後は、温度：４０℃、湿度：９８％、時間：４０時間にて熟成させ、更に温度：６０℃、時間：２４時間にて乾燥させ、正極板とした。
【００４３】
＜鉛蓄電池の作製＞
（実施例、比較例の全てに共通）
ポリエチレン製のセパレータを介して、２枚の未化成正極板を実施例１〜１８及び比較例１〜３にて作製した各々の未化成負極板３枚で挟持し、極板群を組立てた。
【００４４】
この極板群を電槽の中に入れ、比重１．０５（２０℃換算）の希硫酸電解液を注入して化成した後、電解液を排出した。そして、ポリエチレン製セパレータを介して、１枚の化成済の負極板と２枚の化成済の正極板とではさみこんだ構成の極板群を組立て、比重１．２８（２０℃換算）の希硫酸電解液を注入して、２Ｖ単板電池を作製した。
【００４５】
＜放電試験方法＞
作製した鉛蓄電池を満充電し雰囲気温度：２５℃中に２４時間静置した後、５時間率放電（０．２ＣＡ、終止電圧１．７Ｖ）を行った。
【００４６】
＜放電試験結果＞
図１、２、３に２５℃で５時間率放電を行ったときの放電容量を示す。
実施例１〜９にて作製した負極板を用いた鉛蓄電池は、図１に示されるように、従来の比較例１、に対し、５時間率放電容量が大きくなり、放電特性が向上した。特に、β−ナフタレンスルホン酸ホルムアルデヒド縮合物のナトリウム塩の添加量が、０．０５質量部以上、更に好ましくは、０．２質量部以上で効果が大きくなった。１質量部を超えて添加しても、効果の著しい変化は見られないので１質量部までが適当である。
【００４７】
実施例１及び１０〜１２にて作製した負極板を用いた鉛蓄電池は、図２に示されるように、従来の比較例２、３に対し、５時間率放電容量が大きくなり、放電特性が向上した。特にクラフトリグニンとビスフェノールＡ・アミノベンゼンスルホン酸・ホルムアルデヒド縮合物の質量混合比が、８：２〜２：８で効果が大きくなった。
【００４８】
実施例１及び１３〜１８にて作製した負極板を用いた鉛蓄電池は、図３に示されるように、クラフトリグニンとビスフェノールＡ・アミノベンゼンスルホン酸・ホルムアルデヒド縮合物の合計質量が大きくなるほど５時間率放電容量が大きくなり、放電特性が向上した。特に、クラフトリグニンとビスフェノールＡ・アミノベンゼンスルホン酸・ホルムアルデヒド縮合物の合計質量が、０．０５質量部以上、更に好ましくは、０．１質量部以上で効果が大きくなった。０．５質量部を超えて添加しても、効果の著しい変化は見られないので０．５質量部までが適当である。
【図１】
0005531855.tif 000007
【図２】
0005531855.tif 000008
【図３】
0005531855.tif 000009